(57)【要約】本発明は、ＣａＣＯ３及び／又はＭｇＯ系充填剤を充填され、ＡＳＴＭ  Ｄ６７０１−０１規格に準拠した少なくとも５００ｇ／ｍ２Ｈ２Ｏ／２４時間の水蒸気透過性を有し、ＡＴＩＣＥＬＣＡ  ＭＣ１９−７４及びＴＡＰＰＩ  Ｔ４６０  ｏｍ−８８規格に準拠した空気１００分／ｃｃ未満の透気度を有し、平均坪量１０から６０ｇ／ｍ２を有している通気性ポリオレフィンフィルムの農業での使用に関する。【選択図】図１
2009520047.tif 000002
【特許請求の範囲】
【請求項１】
通気性ポリオレフィンフィルム（１）の農業での使用であり、フィルムはＣａＣＯ３及び／又はＭｇＯ系充填剤を充填され、ＡＳＴＭ  Ｄ６７０１−０１規格に準拠した少なくとも５００ｇ／ｍ２Ｈ２Ｏ／２４時間の水蒸気透過性を有し、ＡＴＩＣＥＬＣＡ  ＭＣ１９−７４及びＴＡＰＰＩ  Ｔ４６０  ｏｍ−８８規格に準拠した空気１００分／ｃｃ未満の透気度を有し、平均坪量１０から６０ｇ／ｍ２を有している、通気性ポリオレフィンフィルム（１）の農業での使用。
【請求項２】
ＡＳＴＭ  Ｄ６７０１−０１規格に準拠した水蒸気透過性が少なくとも１，０００ｇ／ｍ２Ｈ２Ｏ／２４時間である点で変更された、請求項１に記載のフィルムの農業での使用。
【請求項３】
ＡＳＴＭ  Ｄ６７０１−０１規格に準拠した水蒸気透過性が少なくとも２０，０００ｇ／ｍ２Ｈ２Ｏ／２４時間である点で変更された、請求項１に記載のフィルムの農業での使用。
【請求項４】
ＡＴＩＣＥＬＣＡ  ＭＣ１８−７４及びＴＡＰＰＩ  Ｔ４６０  ｏｍ−８８規格に準拠した透気度が空気５０分／ｃｃ未満である点で変更された、請求項１から３のいずれか１つに記載されたフィルムの農業での使用。
【請求項５】
フィルムが平均坪量２５から４０ｇ／ｍ２を有する点で変更された、請求項１から４のいずれか１つに記載のフィルムの農業での使用。
【請求項６】
スチレン熱可塑性エラストマーを添加した点で変更された、請求項１から５のいずれか１つに記載の通気性ポリオレフィンフィルムの農業での使用。
【請求項７】
通気性積層フィルム（１、２）の農業での使用であり、積層フィルムはＣａＣＯ３及び／又はＭｇＯ系充填剤を充填され、かつ不織布（２）に接合された通気性ポリオレフィンフィルム（１）を備え、前記積層フィルム（１、２）がＡＳＴＭ  Ｄ６７０１−０１規格に準拠した少なくとも５００ｇ／ｍ２Ｈ２Ｏ／２４時間の水蒸気透過性を有し、ＡＴＩＣＥＬＣＡ  ＭＣ１９−７４及びＴＡＰＰＩ  Ｔ４６０  ｏｍ−８８規格に準拠した空気１００分／ｃｃ未満の透気度を有し、全平均坪量１０から６０ｇ／ｍ２を有している、通気性積層フィルムの農業での使用。
【請求項８】
ＡＳＴＭ  Ｄ６７０１−０１規格に準拠した水蒸気透過性が少なくとも１，０００ｇ／ｍ２Ｈ２Ｏ／２４時間である点で変更された、請求項７に記載のフィルムの農業での使用。
【請求項９】
ＡＳＴＭ  Ｄ６７０１−０１規格に準拠した水蒸気透過性が少なくとも１，０００ｇ／ｍ２Ｈ２Ｏ／２４時間である点で変更された、請求項７に記載の通気性積層フィルム（１、２）の農業での使用。
【請求項１０】
ＡＳＴＭ  Ｄ６７０１−０１規格に準拠した水蒸気透過性が少なくとも２０，０００ｇ／ｍ２Ｈ２Ｏ／２４時間である点で変更された、請求項７に記載の通気性積層フィルム（１、２）の農業での使用。
【請求項１１】
ＡＴＩＣＥＬＣＡ  ＭＣ１８−７４及びＴＡＰＰＩ  Ｔ４６０  ｏｍ−８８規格に準拠した透気度が空気５０分／ｃｃ未満である点で変更された、請求項７又は８又は９に記載の通気性積層フィルム（１、２）の農業での使用。
【請求項１２】
フィルムが平均坪量２５から４０ｇ／ｍ２を有する点で変更された、請求項７又は８又は９又は１０に記載の通気性積層フィルム（１、２）の農業での使用。
【請求項１３】
前記通気性ポリオレフィンフィルム（１）にスチレン熱可塑性エラストマーを添加した点で変更された、請求項１から１２のいずれか１つに記載の通気性積層フィルム（１、２）の農業での使用。
【発明の詳細な説明】
【技術分野】
【０００１】
通気性ポリオレフィンフィルム、特には通気性積層ポリオレフィンフィルム、及びその農業での使用についてここで開示する。
【０００２】
本願で使用するところの「農業での使用」という用語は、とりわけ温室、農作物、植物及び花用のカバーの製造、及び摘み立ての花の包装を意図したものである。
【背景技術】
【０００３】
通常はポリエチレンフィルムであるポリオレフィンフィルムの農業での使用は業界で知られている。
【０００４】
しかしながら、農業で使用した場合、慣用のポリオレフィンフィルムにはある欠点があった。
【０００５】
例えば、温室は昼と夜とで高い微気候変動に晒される。
【０００６】
又、ポリエチレンフィルムは摘みたての花の保存には適していない。
【０００７】
特に広範囲に亘って大気因子に晒される設計のフィルムの場合、更なる欠点としてポリエチレンの脆性がある。
【発明の開示】
【発明が解決しようとする課題】
【０００８】
本発明の目的は、従来技術での欠点、特には上述の欠点を未然に防ぐことであり、温度、湿度、二酸化炭素濃度及び光強度条件を植物（葉付き葉無しの双方）、野菜及び花の適切な成長又は保存に最適な範囲内に受動的に維持することを可能とするフィルム材料の使用を提供する。
【課題を解決するための手段】
【０００９】
こういった目的は、請求項１及び請求項６で定義のフィルムの使用により果たされる。
【００１０】
更なる利点は、従属請求項の特徴により達成される。
【００１１】
第一の実施形態（図１）では、ＣａＣＯ３充填フィルムから得られ、かつ製造中に縦方向（製造ライン流れ方向）及び／又は横方向へと延伸された通気性ポリオレフィンフィルム１を用いている。
【００１２】
ＣａＣＯ３充填剤の平均粒子径は０．５から６μｍであり、好ましくはその表面が疎水性となるように加工されている。
【００１３】
充填剤はポリオレフィンフィルムの３０重量％から７０重量％であり、より好ましくは充填剤の量はフィルム重量に対して４０％から６５％である。
【００１４】
当然ながら、ＣａＣＯ３充填剤をその他の無機充填剤、例えばＭｇＯと混合してもよい。
【００１５】
所望の通気性を得るための縦方向延伸比は１：１．５から１：２．５の範囲であってもよい。
【００１６】
又、横方向の延伸比は１：１．５から１：２．５であってもよい。
【００１７】
好ましくは、ポリオレフィンフィルム１は直鎖状低密度ポリエチレン（ＬＬＤＰＥ）から形成される。
【００１８】
或いは、ポリオレフィンフィルム１を低密度ポリエチレン（ＬＤＰＥ）又は中密度ポリエチレン（ＭＤＰＥ）から形成してもよい。
【００１９】
ポリエチレン共重合体を使用することもでき、４から１０個の炭素原子を有するα−オレフィンを有している（１−ブテン、１−ペンテン、１−ヘキセン、１−ヘプテン、１−オクテン、４−メチル−１−ペンテン）。
【００２０】
通気性ポリオレフィンフィルム１は少なくとも５００ｇ／ｍ２Ｈ２Ｏ／２４時間の水蒸気透過性（ＭＯＣＯＮ社製のＰＥＲＭＡＴＲＡＮ  １００Ｋ分析装置を用い、ＡＳＴＭ  Ｄ６７０１−０１規格に準拠して測定）を有している。
【００２１】
好ましくは、通気性ポリオレフィンフィルム１は少なくとも１，０００ｇ／ｍ２Ｈ２Ｏ／２４時間、より好ましくは少なくとも２０，０００ｇ／ｍ２Ｈ２Ｏ／２４時間の水蒸気透過性を有している。
【００２２】
通気性ポリオレフィンフィルム１は平均坪量１０から６０ｇ／ｍ２、好ましくは２５から４０ｇ／ｍ２を有している。
【００２３】
透気度（ガーレーポロシメータを用いて、ＡＴＩＣＥＬＣＡ  ＭＣ１８−７４及びＴＡＰＰＩ  Ｔ４６０  ｏｍ−８８規格に準拠して測定）は空気１００分／ｃｃ未満であり、好ましくは空気５０分／ｃｃ未満である。
【００２４】
通気性ポリオレフィンフィルム１の使用により、従来のポリオレフィンフィルムと比較して非常に大きな利点が得られる。
【００２５】
その通気性と水蒸気透過性により、フィルム１による、日中の日射中に植物から放出される水蒸気の排出が可能となり、これにより限られた範囲をフィルムによって取り囲まれた環境内の湿度が維持される。
【００２６】
フィルムによって取り囲まれた環境内での過剰な水蒸気を回避することで、夜間に植物の表面に有害な氷が形成されるのを回避又は少なくとも軽減することができる。
【００２７】
切りたての花や植物である「生鮮物」を包装する場合、フィルムの通気性により二酸化炭素と酸素濃度が正常な範囲に維持され、これらの生産物のより長期に亘る保存が可能となる。
【００２８】
更に、本発明の通気性ポリオレフィンフィルム１により（フィルムによって取り囲まれた環境内での低湿度変動に加えて）、温度変動も低下することが実験で実証された。
【００２９】
特に、そのカバーが通気性ポリオレフィンフィルム１から成る温室では、日中の加熱と夜間の冷却が緩和される。
【００３０】
発明者は実験で実証された結果について科学的な説明をするつもりはないが、日中の加熱と夜間の冷却の緩和は、ポリオレフィンフィルムが有する赤外線を反射する能力の結果であると信じている。
【００３１】
日中、ポリオレフィンフィルムは光合成には関係のない赤外線の通過を大幅に減衰させることで温室内での温度の過剰な上昇を防止している。
【００３２】
夜間、地面から放射された赤外線はポリオレフィンフィルムによって反射され、温室内に留まり、熱がその内部で維持される。
【００３３】
発明者は、この部分的な赤外線遮蔽効果は、ポリオレフィン層内の充填剤、特には延伸工程中に細孔形成を促進するために使用した炭酸カルシウム（ＣａＣＯ３）充填剤の存在によって引き起こされると信じている。
【００３４】
しかしながら、光合成で使用される放射線、つまり波長４００から５７５ｎｍを有する放射線は過度に減衰されることなくポリオレフィンフィルムを通過可能である。
【００３５】
必要ならば、通気性ポリオレフィンフィルム１には、紫外線を取り除く又は少なくともフィルムが継続的に大気因子に曝露される際に生じるフィルムの劣化を減速可能な添加物を含有させてもよい。
【００３６】
通気性ポリオレフィンフィルム１は更にスチレン熱可塑性エラストマーを含有していてもよい。
【００３７】
この場合、スチレン熱可塑性エラストマーの量は１０重量％から３５重量％であり、充填剤の量は４５重量％から５５重量％であり、オレフィンの量は１０重量％から３５重量％である。
【００３８】
考えられ得る実施形態において、スチレン熱可塑性エラストマーはＫＲＡＴＯＮ（登録商標）（ベルギー、ＫＲＡＴＯＮ  ＰＯＬＹＭＥＲＳ  ＲＥＳＥＡＲＣＨ  Ｓ．Ａ．から入手可能）又はＳＥＰＴＯＮ（登録商標）（ＫＵＲＵＲＡＹ  Ｃｏ．，Ｌｔｄ．，Ｊａｐａｎから入手可能）であってもよい。
【００３９】
スチレン熱可塑性エラストマーの添加により、通気性ポリオレフィンフィルムに弾性特性が付与される。
【００４０】
この特性は、フィルムが製品を痛めることなくその輪郭に沿うことから、花等の繊細な生産物をラッピングする際に高く評価される。
【００４１】
第二のより好ましい実施形態においては、通気性ポリオレフィンフィルム１（場合によってはスチレン熱可塑性エラストマーを添加）を不織布２に接合し、積層フィルムを形成している（図２を参照のこと）。
【００４２】
この接合処理は、熱溶融性接着剤又はヒートシール等の周知の技法で行うことができる。
【００４３】
好ましくは、不織布はスパンボンドポリプロピレン系不織布である。
【００４４】
こうして得られた積層フィルムは少なくとも５００ｇ／ｍ２Ｈ２Ｏ／２４時間の水蒸気透過性を有している（ＭＯＣＯＮ社製のＰＥＲＭＡＴＲＡＮ  １００Ｋ分析装置を用い、ＡＳＴＭ  Ｄ６７０１−０１規格に準拠して測定）。
【００４５】
好ましくは、積層フィルムの水蒸気透過性は少なくとも１，０００ｇ／ｍ２Ｈ２Ｏ／２４時間であり、より好ましくは少なくとも２０，０００ｇ／ｍ２Ｈ２Ｏ／２４時間である。
【００４６】
透気度（ガーレーポロシメータを用いて、ＡＴＩＣＥＬＣＡ  ＭＣ１８−７４及びＴＡＰＰＩ  Ｔ４６０  ｏｍ−８８規格に準拠して測定）は空気１００分／ｃｃ未満であり、好ましくは空気５０分／ｃｃ未満である。
【００４７】
通気性ポリオレフィンフィルム１の平均坪量は１０から６０ｇ／ｍ２、より好ましくは２５から４０ｇ／ｍ２である。
【００４８】
通気性ポリオレフィン層１により上記の利点が得られる。
【００４９】
不織層２により更なる利点が得られる。
【００５０】
第一に、不織層により張力という点で強みが加わり、フィルム材料の縦横の両方向での機械的強度が上昇する。
【００５１】
更に、不織布層２は通気性ポリオレフィンフィルム１と協同して積層フィルムで取り囲まれた空間内に拡散照明状態を作り出し、これにより温室内でのその位置を問うことなく、植物の均等な成長が促進される。
【００５２】
更に、不織布２によりフィルムの断熱性が向上する。
【図面の簡単な説明】
【００５３】
同封の請求項で請求するように、考えられ得る実施形態の一部を図面を参照しながら以下にて説明する。
【図１】炭酸カルシウム及び／又は酸化マグネシウムを充填した通気性ポリオレフィンフィルムを図示している。
【図２】不織層に接合された通気性ポリオレフィン層を備えた積層フィルムを図示している。
【図１】
2009520047.tif 000003
【図２】
2009520047.tif 000004
【国際調査報告】
2009520047.tif 000005
2009520047.tif 000006
2009520047.tif 000007